(57)【特許請求の範囲】
【請求項１】
少なくともひとつの滑り面を有する摺動エレメント、特にピストンリングであって、前記摺動エレメントのベース材の少なくともひとつの滑り面にコーティングを有し、前記コーティングは、内側から外側に向かって、少なくとも第１接着層、ハード無水素ＤＬＣ層、第２接着層、前記ハード無水素ＤＬＣ層より柔らかいソフト水素含有、金属含有および／または金属カーバイド含有ＤＬＣ層、および、前記ソフト水素含有、金属含有および／または金属カーバイド含有ＤＬＣ層より硬いハード水素含有ＤＬＣ層を備える、摺動エレメント。
【請求項２】
前記ハード無水素ＤＬＣ層は、１８００と３５００ＨＶ０．０２との間の硬度を有し、前記ソフト水素含有、金属含有および／または金属カーバイド含有ＤＬＣ層は、８００と１４００ＨＶ０．００２との間の硬度を有し、前記ハード水素含有ＤＬＣ層は１８００と３１００ＨＶ０．００２との間の硬度を有する、請求項１に記載の摺動エレメント。
【請求項３】
前記ハード水素含有ＤＬＣ層と、前記ソフト水素含有、金属含有および／または金属カーバイド含有ＤＬＣ層との間の硬度の差は、１．２から４．４のファクタに対応する、請求項１または２に記載の摺動エレメント。
【請求項４】
前記ソフト水素含有、金属含有および／または金属カーバイドＤＬＣ層は、タングステン、タングステンカーバイド、シリコン、シリコンカーバイド、クロム、および、クロムカーバイドからなる群から選択される少なくとも一つの相を有する、請求項１から３のいずれか一項に記載の摺動エレメント。
【請求項５】
前記第１および／または第２接着層は、金属を含有する、請求項１から４のいずれか一項に記載の摺動エレメント。
【請求項６】
前記金属は、クロムである、請求項５に記載の摺動エレメント。
【請求項７】
前記コーティングは、全厚が５μｍから５０μｍである、請求項１から６のいずれか一項に記載の摺動エレメント。
【請求項８】
前記第１接着層を含む前記ハード無水素ＤＬＣ層の前記厚さと、前記第２接着層を含む前記水素含有ＤＬＣ層の前記厚さの層厚比は、１．１と１２との間である、請求項１から７のいずれか一項に記載の摺動エレメント。
【請求項９】
前記ベース材はスチールまたは鋳造材料からなる、請求項１から８のいずれか一項に記載の摺動エレメント。
【請求項１０】
前記ハード無水素ＤＬＣ層、前記ソフト水素含有、金属含有および／または金属カーバイド含有ＤＬＣ層、および、前記ハード水素含有ＤＬＣ層から選択される少なくともひとつの層の表面はスムースにされている、請求項１から９のいずれか一項に記載の摺動エレメント。
【請求項１１】
前記ハード水素含有ＤＬＣ層は、前記ハード無水素ＤＬＣ層よりも柔らかい、ことを特徴とする請求項に記載１から１０のいずれか一項に記載の摺動エレメント。
【発明の詳細な説明】
【技術分野】
【０００１】
本願発明は、摺動エレメント、特に、ピストンリングに関する。
【０００２】
摺動エレメント、例えば、ピストンリングは、それが摩擦相手と摺動接触する滑り面を有する。トライボロジカルシステムは複雑で、かつ、摩擦軸受相手のペリング材料、および圧力、温度および包囲媒体などの環境条件によって有意に決定される。近年のエンジンにおいて、特に高負荷がピストンリングに生じる。部品の機能を保証しかつ寿命を延ばすために、摺動エレメントの滑り面の特性が有意に最適化される。
【背景技術】
【０００３】
この最適化は、しばしば、例えば熱スプレー処理、ガルバニック処理、または、薄膜技術処理によって、複雑な層システムを適用することを含む。この層の主な目的は、摩耗に対する保護を与えることであり、高い硬度の層に関心がある。ダイヤモンド状カーボン層（ダイヤモンドライクカーボン、ＤＬＣ）は特に硬く、耐久性が高い層であることが証明されている。これは、Ｃ−Ｃ結合特性、および、炭素の異なる結合画分を変化させることにより、また、水素および金属の存否により、さまざまに変更可能である。しばしば接着層は、これらの摩耗保護層の下に適用される。それは、高負荷摩耗保護層と摺動エレメントのベース材との強い結合および耐久性を特に保証する。
【０００４】
しかし、非常に硬いＤＬＣ層の独占的な使用は、いくつかの技術的問題を導く。この層の表面は、表面において高圧表面亀裂が生じ、層システムが崩壊しないように、非常にスムースでなくてはならない。また、リング摩耗およびライナー摩耗は摩耗保護層の表面粗さによって有意に増加することが示された。したがって、使用する前に、摩耗保護層の表面をできるだけスムースにする必要がある。しかし、これは、技術的な困難を伴い、非常にコストがかかる。例えば、欧州特許第１８２９９８６号Ｂ１には、この硬いカーボンベース層を、とげ状または板状エレメントによって処理する方法が記載されている。一方、非常に硬い摩耗保護層は、不所望ななじみ特性を有する。高い硬度のため、摩擦相手の犠牲によってなじみが生じる。摩擦相手は、なじみ層において、摩耗の増加が生じ、さらに、ひっかき傷および／または焼け跡が生じる。
【０００５】
なじみ特性を考慮して、摩耗保護層より柔らかいなじみ層をその上に与えることが有効である。この層の目的は、なじみ層が摩擦相手と最初に接触するときに剥がされ、そうしながら摩擦相手の往復調節を実行するという、トライボロジカルバランスを生成することである。なじみ相につづいて、摩耗は低減し、強化される。ハードな摩耗保護層はその後、長期間の好適な摩擦特性および長寿命を保証する。
【０００６】
独国特許第１０２００５０６３１２３号Ｂ３には、内側から外側に向かって、摩耗保護層、接着層、および、例えば、ＷＣのようなハード材料粒子を含むＭｅ−Ｃ：Ｈタイプのなじみ層を有する摺動エレメント上の層システムが記載されている。
【０００７】
独国特許第１０２００８０４２７４７号Ａ１には、内側から外側に向かって、接着層、ＰＶＤ層、ａ−Ｃ：Ｈ：Ｗタイプの任意のカーボンベース層、ａ−Ｃ：Ｈタイプのカーボンベース層、および、ａ−Ｃ：Ｈタイプのカーボンベース層を有するコーティングを含む摺動エレメントが記載されている。外側のカーボン層は下側カーボン層よりも柔らかく与えられる。
【発明の概要】
【発明が解決しようとする課題】
【０００８】
本願発明は、最適な機械的およびトライボロジカル特性を有する摺動エレメント、特に、内燃エンジン用のピストンリングを作成することを目的とする。具体的には、表面が好適ななじみ特性、すなわち、なじみ時間が短く、カウンタボディの摩耗が減少し、かつ、なじみ動作中に燃料およびオイル消費が少ない、摺動エレメントを与えることを目的とする。また、摺動エレメント表面の改良された処理可能性が達成される。
【０００９】
本願発明に従い、上記目的は請求項１に従う摺動エレメントによって解決される。本願発明の有利な実施形態および変形例は従属項に記載の特徴によって達成される。
【課題を解決するための手段】
【００１０】
本願発明に従う摺動エレメント、特に、ピストンリングは、少なくともひとつの滑り面を有する。当該滑り面は内側から外側に向かって、少なくとも第１接着層、ハードな無水素ＤＬＣ層、第２接着層、ハード無水素ＤＬＣ層より柔らかいソフト水素含有、金属含有および／または金属カーバイド含有ＤＬＣ層、および、ソフト水素含有、金属含有および／または金属カーバイド含有ＤＬＣ層より硬いハード水素含有ＤＬＣ層を有するコーティングを含む。
【発明を実施するための形態】
【００１１】
内側ハード無水素ＤＬＣ層は、なじみ動作後に、摺動エレメントの長期間にわたる動作中の摩耗保護が与えられ、よって摺動エレメントの良好な機能性および動作寿命が保証される。この機能を最適に達成するために、ｔａ−Ｃタイプの層、すなわち、四面体、無水素、アモルファスカーボン層が好適に選択される。それは、高い硬度を達成する特徴を有する。
【００１２】
ソフト水素含有、金属含有および／または金属カーバイド含有ＤＬＣ層は、上述したＤＬＣ層に比べ、比較的柔らかいが、好適な摩擦性質を有する。好適には、この層は、四面体、無水素、アモルファスカーボン層（ｔａ−Ｃ）として、または、水素含有アモルファスカーボン層（ａ−Ｃ：Ｈ）として、または、金属含有および水素含有アモルファスカーボン層（Ｍｅ−ＤＬＣ）として形成される。ソフトＤＬＣ層は、２つのハードＤＬＣ層間の補強中間層として作用する。したがって、発生する高いせん断力に対抗して層システムが強化される。
【００１３】
コーティングの最後の外側層は、ハード水素含有ＤＬＣ層によって形成される。この層は、好適には内側ハードＤＬＣ層よりわずかに柔らかくかつ低い摩耗耐性を有するように構成される。これにより、内燃エンジン内の摺動エレメントの使用の前のスムージング処理より比較的廉価で、小さい表面粗さが達成される。したがって、層はなじみ層として適しており、それによってシリンダ滑り面を有するピストンの良好ななじみ特性が実現される。それは、全体として短いなじみ時間、減少したカンターボディ摩耗および少ない燃料およびオイル消費並びに、なじみ相でのブローバイと関連する。
【００１４】
層システムはさらに、コーティングがなじみ相中の高い負荷の間にその一体性および機能を失わないように、内側ハードＤＬＣ層とソフトＤＬＣ層との間で良好な接着を与える２つの接着層によって形成される。第１の接着層は滑り面のベース材に対する接着剤として機能し、これにより全体としてコーティングの耐久性および機能性に対する基礎が形成される。
【００１５】
選択されたＤＬＣ層との間の層材料は、水素含有量または添加金属の種類を変化させることにより、コーティング内で個別に使用することに関して層特性の良好な最適化をもたらす。全体として、摺動エレメントの寿命全体を通じて、一定の低い摩擦によって特徴づけられる層システムが生成される。
【００１６】
好適には、ハード無水素ＤＬＣ層は、約１８００から約３５００ＨＶ０．０２の硬度を有し、ソフト水素含有、金属含有および／または金属カーバイド含有ＤＬＣ層は、約８００から約１４００ＨＶ０．００２の硬度を有し、ハード水素含有ＤＬＣ層は約１８００から約３１００ＨＶ０．００２の硬度を有する。上述したように、硬度の差は、コーティング中の個々の層の異なる機能に基づく。内側ハード無水素ＤＬＣ層の最大硬度は、長寿命の耐久性を保証する。ソフトＤＬＣ層との間の中間層の低い硬度はコーティングの機械的安定性にとって有利である。外側のハード水素含有ＤＬＣ層のわずかに減少した最大硬度は摺動エレメントのなじみ性質に対して有利であることが証明された。改良されたなじみ特性により、互いの摩擦相手のトライボロジカル安定性、および、滑り相手のジオメトリに対して摺動エレメントのより良い調節が生じる。このため、所与の範囲の値の硬度が特に好適であることが証明された。
【００１７】
コーティングの機能および利用可能性を保証するべく、ハードＤＬＣ層とソフトＤＬＣ層との間の硬度の差は、約１．２から約４．４のファクタに対応するのが好ましい。硬度の差がそれより小さいと、非常に近似した層特性を有する同質の層システムとなり、例えば、機械的安定性または最適ななじみ特性または良好な長寿命耐久性の効果が失われる。他方で硬度の差がそれより大きいと、ほとんど意味がない技術となり、なんら効果を為さない。
【００１８】
ソフト水素含有、金属含有および／または金属カーバイド含有ＤＬＣ層は、タングステンおよび／またはタングステンカーバイドおよび／またはシリコンおよび／またはシリコンカーバイドおよび／またはクロムおよび／またはクロムカーバイドを含む。水素含有アモルファスカーボン層内に含まれるＷ、Ｓｉ、Ｃｒ元素および／または、それらのカーバイドは安定化特性と摩擦特性との間で良好な妥協を構成する。
【００１９】
好適には、第１および／または第２接着層は、金属含有、特に、Ｃｒを含有する。接着層は、例えば、物理気相成長方法によって低温プラズマ処理によって生成される。
【００２０】
好適に、摺動エレメントの滑り面のコーティングは、約５μｍから約５０μｍの全厚を有する。この範囲の層厚は、なじみ層および強化層が、その機能を実行するのに十分に厚く、摩耗保護層は、連続動作中に良好な摩擦性質を保証するのに十分な物である。
【００２１】
第１接着層を含むハード無水素ＤＬＣ層の厚さと第２接着層を含む２つの水素含有ＤＬＣ層の厚さとの間の層厚比は、約１．１から約１２である。したがって、好適な層構造は、なじみ層として作用するＤＬＣ層が、常に摩耗保護層として作用するＤＬＣ層より薄くなるように構成される。層厚比は、摺動エレメントの動作条件に応じて、この値の範囲で有利に変更可能であり、比較的厚いなじみ層または比較的薄いなじみ層が実現される。
【００２２】
摺動エレメントのベース材は、スチールまたは鋳造材料から形成される。これらの材料は、ピストンリング等の高負荷摺動エレメントに対して特に有利なベース材であることが証明された。
【００２３】
また、少なくともひとつのＤＬＣ層の表面は、機械的にスムースとなっている。できるだけスムースである摩擦面は、リング摩耗およびライナー摩耗の有意な減少に寄与する。
【００２４】
本願発明を実施する方法
本願発明の他の実施形態として、複雑な層システムが考えられる。当該層システムにおいて、最初に、第１のクロム含有接着層がスチールまたは鋳造材料等の摺動エレメントのベース材に適用される。その後、ハード無水素ＤＬＣ層がこの層に適用され、それが全体として層システムの長寿命を保証する。続いて、金属含有接着層、金属せん断力を吸収しかつ強化層として作用する比較的柔らかいソフト水素含有、金属含有および／または金属カーバイド含有ＤＬＣ層が順に形成される。層システムは、その表面で、ハード水素含有ＤＬＣ層によって完成される。それは、内側ハード層より低い最大硬度を有し、摺動エレメントのなじみ層として作用する。
【先行技術文献】
【特許文献】
【００２５】
【特許文献１】欧州特許第１８２９９８６号明細書
【特許文献２】独国特許第１０２００５０６３１２３号明細書
【特許文献３】独国特許第１０２００８０４２７４７号明細書